(57)【特許請求の範囲】
【請求項１】
Ｃ：０．０２〜０．０５ｍａｓｓ％、
Ｓｉ：０．０３ｍａｓｓ％以下、
Ｍｎ：０．１５〜０．５０ｍａｓｓ％、
Ｐ：０．０２ｍａｓｓ％以下、
Ｓ：０．０３ｍａｓｓ％以下、
Ａｌ：０．０２〜０．０７ｍａｓｓ％、
Ｎ：０．００５ｍａｓｓ％以下を含有し、残部がＦｅおよび不可避的不純物からなる鋼スラブを、仕上圧延終了温度をＡｒ３変態点以上とする熱間圧延後、７０５℃超えの温度で巻き取り、酸洗し、１次冷間圧延し、再結晶温度以上Ａ１変態点以下の温度で焼鈍後、７００〜４００℃の温度範囲を冷却速度２０℃／秒以下で冷却する連続焼鈍し、その後、２次冷間圧延することを特徴とする極薄缶用鋼板の製造方法。
【請求項２】
上記２次冷間圧延の圧下率は、１５〜２５％であることを特徴とする請求項１に記載の極薄缶用鋼板の製造方法。
【請求項３】
請求項１または２に記載の方法で製造される０．２０ｍｍ未満の缶用鋼板であって、伸びが６％以上であることを特徴とする極薄缶用鋼板。
【発明の詳細な説明】
【技術分野】
【０００１】
本発明は、極薄缶用鋼板の製造方法に関し、特に、調質度が高くても、製缶工程におけるフランジ成形性に優れる極薄缶用鋼板の製造方法とその極薄缶用鋼板に関するものである。
【背景技術】
【０００２】
食缶や飲料缶には、カップ状の缶胴と天蓋とからなる２ピース缶と、円筒状の缶胴と天蓋、底蓋とからなる３ピース缶がある。このうち、３ピース缶の缶胴は、平板を丸めて、その合わせ部を溶接法や樹脂接着法、半田付けなどで接合して製造している。このうち、溶接法は、接合代が少なく素材歩留りが高いことから、近年では主流となっている。
【０００３】
上記溶接した円筒状の缶胴は、その後、の天側および底側の両端部を、蓋を巻き締めるために直径方向外側に延出するフランジ加工を施してから、底蓋を巻き締め、その後、内容物を充填し、次いで天蓋が巻き締められて、３ピース缶とされるのが普通である。
【０００４】
上記３ピース缶等に用いられる缶用鋼板は、省資源とコストダウンの観点から、板厚の薄手化が進められており、近年では、板厚が０．２０ｍｍ未満さらには０．１８ｍｍ未満の極薄材も多く用いられるようになってきている。しかし、板厚が薄くなると、缶強度が低下するため、これによる缶の変形や破損等を防止するために、素材が高強度化（高調質度化）される傾向にある。
【０００５】
板厚が薄く、調質度が高い缶用鋼板は、素材となる熱延鋼板を中間板厚まで１次冷間圧延し、再結晶焼鈍し、その後、２次冷間圧延を行って最終板厚とする２回冷延法（ＤＲ法）で製造するのが一般的である（以降、ＤＲ法で製造される高調質極薄缶用鋼板を「ＤＲ材」とも言う）。このＤＲ材は、上記再結晶焼鈍の方法によって、連続焼鈍法によるＣＡＬ−ＤＲ材と箱焼鈍法によるＢＡＦ−ＤＲ材とに分けられる。連続焼鈍法は、焼鈍時間が短いため、得られる鋼板の材質は、箱焼鈍法と比較して一般に硬質である。従って、高強度が要求される用途にはＣＡＬ−ＤＲ材が、成形性が要求される用途にはＢＡＦ−ＤＲ材が用いられる傾向がある。
【０００６】
さて、３ピース缶の製缶工程でフランジ成形を行う方法には、図１に示したように、ダイフランジャ法とスピンフランジャ法の２種類がある。ダイフランジャ法は、ダイを用いて、一気にフランジ加工を行う方法であり、スピンフランジャ法と比較して加工速度が大きく、過酷な成形となる。そのため、この方法にＣＡＬ−ＤＲ材を適用した場合には、溶接部近傍の熱影響部に応力が集中し、割れが発生し易い。そこで、従来、ダイフランジャ法を用いる用途には、ＣＡＬ−ＤＲ材よりも延性に優れるＢＡＦ−ＤＲ材が充当されている。
【０００７】
しかしながら、箱焼鈍法で製造されるＢＡＦ−ＤＲ材は、連続焼鈍法で製造されるＣＡＬ−ＤＲ材より生産性が低く、形状や材質の均一性に劣ることから、ＣＡＬ−ＤＲ材への切替えが強く望まれている。しかし、そのためには、ＣＡＬ−ＤＲ法で成形性（伸び特性）に優れた鋼板を製造する技術の確立が必要である。
【０００８】
ＣＡＬ−ＤＲ材の延性を向上し、成形性を改善する方法については、幾つかの検討が行われている。例えば、特許文献１には、熱間圧延時の巻取温度を６８０℃以上、１次冷間圧延時の圧下率を８５％超、連続焼鈍で過時効処理を施さず、かつ、２次冷間圧下率を１５〜２５％とすることによって、板厚が０．１８ｍｍ未満の鋼板の延性を改善する技術が開示されている。
【特許文献１】特開平１０−２３７５５０号公報
【発明の開示】
【発明が解決しようとする課題】
【０００９】
上記特許文献１の方法によれば、板厚が０．１８ｍｍ未満の極薄缶用鋼板でも、平均５％程度の伸び（Ｅｌ）が得られることが開示されている。しかしながら、この技術で得られる鋼板の伸びは、ばらつきが大きく、安定していないという問題がある。そのため、この鋼板を、フランジ加工にダイフランジャ法を用いる用途に適用することには難があり、ＢＡＦ−ＤＲ材の代替材とはなり得ていないのが実情である。
【００１０】
そこで、本発明の目的は、連続焼鈍−２回冷延法（ＣＡＬ−ＤＲ法）で、板厚が０．２０ｍｍ未満でも６％以上の伸びが安定して得られる極薄缶用鋼板の有利な製造方法と、その極薄缶用鋼板を提供することにある。
【課題を解決するための手段】
【００１１】
発明者らは、ＣＡＬ−ＤＲ材における従来技術の問題点、即ち、伸びのばらつきが大きいという問題点について、その原因を究明すべく鋭意検討を重ねた。その結果、連続焼鈍における冷却条件を適正化してやれば良いことを知見し、本発明を完成させるに至った。
【００１２】
すなわち、本発明は、Ｃ：０．０２〜０．０５ｍａｓｓ％、Ｓｉ：０．０３ｍａｓｓ％以下、Ｍｎ：０．１５〜０．５０ｍａｓｓ％、Ｐ：０．０２ｍａｓｓ％以下、Ｓ：０．０３ｍａｓｓ％以下、Ａｌ：０．０２〜０．０７ｍａｓｓ％、Ｎ：０．００５ｍａｓｓ％以下を含有し、残部がＦｅおよび不可避的不純物からなる鋼スラブを、仕上圧延終了温度をＡｒ３変態点以上とする熱間圧延後、７０５℃超えの温度で巻き取り、酸洗し、１次冷間圧延し、再結晶温度以上Ａ１変態点以下の温度で焼鈍後、７００〜４００℃の温度範囲を冷却速度２０℃／秒以下で冷却する連続焼鈍し、その後、２次冷間圧延することを特徴とする極薄缶用鋼板の製造方法である。
【００１３】
本発明の製造方法における上記２次冷間圧延の圧下率は、１５〜２５％であることを特徴とする。
【００１４】
また、本発明は、上記方法で製造される０．２０ｍｍ未満の缶用鋼板であって、伸びが６％以上であることを特徴とする極薄缶用鋼板である。
【発明の効果】
【００１５】
本発明によれば、板厚が０．２０ｍｍ未満でも伸びが６％以上の極薄缶用鋼板を安定して製造することができるので、本発明により製造される極薄缶用鋼板は、ダイフランジャ法でフランジ成形される３ピース缶の缶胴等の伸び特性が要求される用途に好適に用いることができる。
【発明を実施するための最良の形態】
【００１６】
まず、本発明の技術思想について説明する。
低炭素鋼からなる熱延鋼板を１回の冷間圧延後、連続焼鈍して製造する冷延鋼板の場合、伸び特性を改善するためには、連続焼鈍工程において、再結晶焼鈍後、過時効処理を行うことを必須の要件としている。その理由は、鋼板が再結晶焼鈍時に高温に加熱された際、Ｃが大量に鋼中に固溶しするが、これを、そのまま冷却した場合には、固溶Ｃが鋼中に大量に残存し、伸び特性や耐時効性を著しく劣化させる。そこで、再結晶焼鈍後、急冷して固溶Ｃの過飽和状態として析出駆動力を付与し、３００〜４００℃付近の温度で短時間保持することにより、固溶Ｃの析出を促進させていた。
【００１７】
しかしながら、発明者らの検討結果によれば、２回冷延法で製造する鋼板の場合には、上記の過時効処理を行うことは、却って、伸び特性を損なうこと明らかになった。その理油はまだ明確にはなっていないが、過時効処理を行うと、固溶していた大量のＣが、結晶粒界でなく、結晶粒内に微細に析出し、これが、転移の運動を妨げて、伸び特性を劣化させるためであると考えられる。
【００１８】
なお、先述した特許文献１にも、連続焼鈍後に過時効処理を施さないで鋼板中に多量の固溶Ｃを残存させることにより、延性を改善する技術が提案されている。しかし、先述したように、この技術で得られる鋼板は、伸びの値のばらつきが大きく、加工性が求められる用途に安定して使用できない。
【００１９】
そこで、発明者らは、伸び特性に及ぼす連続焼鈍の熱処理サイクルの影響について、さらに検討したところ、微細炭化物の析出は、再結晶焼鈍温度からの冷却速度によって大きく影響され、単なる過時効処理を無くしただけでは、結晶粒内への微細炭化物の析出を抑制できない、即ち、過時効処理ではなく、その前段階にある、急冷処理を無くすことこそが重要であること、さらに言えば、特許文献１の鋼板の伸び特性がばらついていた原因は、単に過時効処理を無くしただけで、その前の冷却速度を制御していなかったためであることを知見した。
【００２０】
さらに、発明者らは、結晶粒内への微細炭化物の析出を抑制し、伸びを向上させるためには、上記再結晶焼鈍後の冷却速度を制御することの他に、固溶Ｃの量を低減することが有効であり、そのためには、熱延の巻取温度を７０５℃超えの高温として結晶粒を粗大化させると共に、Ｃを巨大炭化物として凝集させておくことが有効であること、また、２次冷間圧延の圧下率を、適正範囲とする必要があることを知見し、本発明を完成させるに至った。
【００２１】
次に、本発明の鋼板の成分組成を限定する理由について説明する。
Ｃ：０．０２〜０．０５ｍａｓｓ％
Ｃは、鋼板の強度を確保するために必要な成分であり、０．０２ｍａｓｓ％以上含有させる必要がある。一方、Ｃ含有量が０．０５ｍａｓｓ％を超えると、延性が低下する他、析出した炭化物の量が多くなって、フランジ加工性を害するようになるので、上限は０．０５ｍａｓｓ％とする。好ましくは、Ｃは０．０３〜０．０５ｍａｓｓ％の範囲である。
【００２２】
Ｓｉ：０．０３ｍａｓｓ％以下
Ｓｉは、脱酸剤として有効な成分であるが、０．０３ｍａｓｓ％を超えて添加すると、めっき性を阻害するようになる他、介在物を形成して、フランジ加工性を害するようになるの。よって、本発明では０．０３ｍａｓｓ％以下とする
【００２３】
Ｍｎ：０．１５〜０．５０ｍａｓｓ％
Ｍｎは、鋼板強度を高め、Ｓによる熱間脆性を防止する効果を有する。これらの効果を安定して得るためには、０．１５ｍａｓｓ％以上添加する必要がある。一方、０．５０ｍａｓｓ％を超えると、鋼板が過度に硬質化して、延性が低下し、フランジ加工性が劣化するようになる。よって、Ｍｎの上限は０．５０ｍａｓｓ％とする。好ましいＭｎの範囲は、０．１８〜０．３５ｍａｓｓ％である。
【００２４】
Ｐ：０．０２ｍａｓｓ％以下
Ｐは、鋼中に不可避的に混入してくる不純物であり、少ないほど好ましい。特に、Ｐが０．０２ｍａｓｓ％を超えると、過度に硬質化してフランジ加工性を害するようになるので、上限は０．０２ｍａｓｓ％とする。
【００２５】
Ｓ：０．０３ｍａｓｓ％以下
Ｓは、鋼中に不可避的に混入してくる不純物であり、耐食性を劣化させたり、熱間脆性を引き起こしたり、ＭｎとＭｎＳを形成してフランジ成形性を害するなど、有害な成分である。そこで、本発明では、Ｓは０．０３ｍａｓｓ％以下とする。
【００２６】
Ａｌ：０．０２〜０．０７ｍａｓｓ％
Ａｌは、脱酸剤として、また、ＮをＡｌＮとして固定するために添加される成分であり、それらの効果を得るためには、０．０２ｍａｓｓ％以上添加する必要がある。しかし、過剰に添加すると、ＡｌＮ析出物の量が増加し、フランジ加工性を害したり、表面性状を劣化させたりするので、上限は０．０７ｍａｓｓ％とする。
【００２７】
Ｎ：０．００５ｍａｓｓ％以下
Ｎは、鋼板を硬質化させるとともに、耐時効性を劣化する成分であり、０．００５ｍａｓｓ％を超えるとその影響が大きくなるので、上限を０．００５ｍａｓｓ％とする。好ましくは、０．００５０ｍａｓｓ％以下である。
【００２８】
本発明の鋼板は、上記成分以外の残部は、Ｆｅおよび不可避的不純物からなることが好ましい。ただし、本発明の効果を害しない範囲であれば、上記以外の成分の添加を拒むものではない。
【００２９】
次に、本発明に係る缶用鋼板の製造方法について説明する。
上記成分組成に適合する鋼を、転炉や電気炉等、通常公知の方法で溶製し、造塊−分塊圧延法あるいは連続鋳造法で鋼スラブとし、熱間圧延に供する。この際、鋼スラブを、一旦、室温付近まで冷却したのち加熱炉に装入して所定の温度まで再加熱してから熱間圧延する通常の方法の他に、室温まで冷却せずに温片状態で加熱炉に装入して軽加熱後、熱間圧延する温片装入法、連続鋳造後そのまま熱間圧延する直接圧延法等の省エネルギープロセスを採用してもよい。
【００３０】
熱間圧延における仕上圧延終了温度ＦＤＴは、Ａｒ３変態点以上とする必要がある。ＦＤＴがＡｒ３変態点未満となると、熱延板の幅方向組織が不均一化したり、結晶粒が粗大化して高強度が得られなくなったり、加工性に有利な集合組織が発達しなくなるなどの悪影響がある。
【００３１】
熱間圧延後のコイルの巻取温度は、本発明においては重要な管理項目であり、鋼中のＣを粗大な炭化物として析出させて、地鉄中の固溶Ｃ量を低減するために、７０５℃超えとする必要がある。特に、巻取温度が７０５℃を超えると、炭化物（カーバイト）が大きく凝集するようになり、７０５℃以下の単に炭化物が大きくなるだけの析出形態とは大きな違いが出てくるからである。
【００３２】
上記熱延後のコイルは、酸洗後、１次冷間圧延し、その後、連続焼鈍ラインに通板して、再結晶温度以上Ａ１変態点（約７２０℃）以下の温度で再結晶焼鈍を行うことが必要である。焼鈍温度が、Ａ１変態点以上では、鋼中の固溶するＣ量が多くなり、結晶粒内に微細炭化物を析出しやすくなるからである。なお、均熱時間は１０〜６０秒の範囲が好ましく、粒内の固溶Ｃを増加させないためには、できるだけ短時間とするのがよい。
【００３３】
再結晶焼鈍後の冷却過程は、本発明では最も重要な工程であり、焼鈍温度から室温まで冷却される７００℃〜４００℃の間を２０℃／ｓ以下の冷却速度で冷却することが必要である。７００℃〜４００℃の温度範囲に限定する理由は、この温度範囲で最も結晶粒内への炭化物が析出するからであり、また、２０℃／ｓ以下の冷却速度に限定する理由は、これ以上の速度で冷却すると、固溶Ｃの過飽和度が高まり、結晶粒内への炭化物の析出が促進されるからである。上記冷却速度は、好ましくは、１５℃／ｓ以下である。
【００３４】
再結晶焼鈍後の鋼板は、２次冷間圧延を行い、所定の調質度（硬さ）と板厚を有する缶用鋼板（素材）とする。この際の圧下率は１５〜２５％の範囲であることが好ましい。１５％未満では、必要とする調質度が得られず、一方、２５％超えでは、硬質化して、伸びが低下するからである。より好ましくは、２０〜２２％の範囲である。
【００３５】
２次冷間圧延後の鋼板は、必要に応じて、テンションレベラー等に通板して形状矯正を行い、めっきラインに通板して錫めっきあるいはクロムめっきを施し、缶用鋼板とする。
【００３６】
上記の製造方法により得られる本発明の極薄缶用鋼板は、板厚が０．２０ｍｍ未満でかつＪＩＳ  Ｇ３３０３に規定されたＤＲ−８クラスの高調質度であっても、伸び値６％以上を安定して確保することができる。
【実施例１】
【００３７】
表１に示した成分組成を有する鋼を転炉で溶製し、連続鋳造法で鋼スラブとした。次いで、該鋼スラブを表２に記載の温度で、再加熱し、熱間圧延してから酸洗し、その後、同表記載の条件で、１次冷間圧延し、連続焼鈍し、２次冷間圧延し、最終板厚が０．１８ｍｍの冷延鋼板（めっき原板）とした。その後、そのめっき原板を電気錫めっきラインで極薄錫めっきし、調質度がＤＲ−８の缶用鋼板とした。この鋼板から試験片を採取し、ＪＩＳ  Ｇ３３０３：２００２に準拠して硬さ（ＨＲ３０Ｔ）試験を行った。また、圧延方向に平行な引張試験片を各１０ずつ採取し、ＪＩＳ  Ｚ２２４１：１９９８に準拠して降伏応力ＹＳ、引張強さＴＳおよび伸びＥｌを測定し、平均値を求めた。なお、調質度がＤＲ−８の缶用鋼板の機械的特性の評価は、硬さがＨＲ３０Ｔ≧７２、平均降伏応力ＹＳ≧５５０ＭＰａ、平均伸び≧６．０％かつ最小伸び≧６．０％を満たすものを合格とした。ここで、上記最小伸びとは、各鋼板について１０の引張試験を行った場合における最小伸び値のことを言う。
さらに、上記鋼板を用いて、溶接法により、円周方向が圧延（または、圧延直角方向）になるようにして、実際の缶胴を５０個作製し、ダイフランジャ法によるフランジ加工に供して、割れの発生有無を評価した。その結果、割れ発生が０（無し）の場合をフランジ加工性良（○）、割れの発生が１個でもあった場合をフランジ加工性劣（×）と評価した。
【００３８】
【表１】
0004779737.tif 000002
【００３９】
【表２】
0004779737.tif 000003
【００４０】
上記測定の結果を、表２に併記して示した。この結果から、本発明の成分組成を満たす鋼を用いて、本発明の製造条件で製造した極薄缶用鋼板は、板厚が０．２０ｍｍ未満でも、６％以上の伸びを安定して得られること、また、ダイフランジャ方式でも割れを起こすことなくフランジ加工できることがわかる。
【実施例２】
【００４１】
Ｃ：０．０２〜０．０５ｍａｓｓ％、Ｓｉ：０．０３ｍａｓｓ％以下、Ｍｎ：０．１５〜０．５０ｍａｓｓ％、Ｐ：０．０２ｍａｓｓ％以下、Ｓ：０．０３ｍａｓｓ％以下、Ａｌ：０．０２〜０．０７ｍａｓｓ％、Ｎ：０．００５ｍａｓｓ％以下、残部がＦｅおよび不可避的不純物からなる鋼スラブを、１０００〜１２００℃に再加熱後、仕上圧延終了温度を８５０〜９２０℃とする熱間圧延し、次いで、目標ＣＴを６１０℃と７１０の２水準に分けて巻取り、板厚が２．０ｍｍの熱延鋼板とした。その後、この熱延鋼板を、１次冷間圧延し、板厚０．２ｍｍとし、７００℃×１０秒の再結晶焼鈍後、７００〜４００℃間の目標冷却速度を１５℃／ｓと２５℃／ｓの２水準に振り分けて冷却し、その後、圧下率２０％の２次冷間圧延を施し、板厚０．１６ｍｍのめっき原板を得た。このめっき原板を、電気錫めっきラインで極薄錫めっきし、めっき製品とした。このめっき製品から試験片を採取し、引張試験を行い、伸びを測定した。
【００４２】
結果を、図２に示した。図２から、巻取温度を７１０℃目標とし、再結晶焼鈍後の冷却速度を１５℃／ｓとして製造した本発明に適合するめっき製品は、全て６％以上の伸びを示しているのに対して、巻取温度、再結晶焼鈍後の冷却速度のいずれか一方でも上記範囲を外れる場合には、伸びが大きくばらつき、安定した伸び特性が得られないことがわかる。
【図面の簡単な説明】
【００４３】
【図１】ダイフランジャ法とスピンフランジャ法によるフランジ成形法を説明する図である。
【図２】熱延巻取温度と連続焼鈍後の冷却速度が伸びに及ぼす影響を示すグラフである。
【図１】
0004779737.tif 000004
【図２】
0004779737.tif 000005